СИСТЕМА И СПОСОБ ПОЛУЧЕНИЯ УГЛЕРОДНЫХ НАНОТРУБОК

1. Способ получения коротких углеродных нанотрубчатых волокон, включающий:
(i) введение углеродсодержащего газа, катализатора и водорода в реактор, где реактор находится при температуре, достаточной для разложения углеродсодержащего газа в присутствии катализатора на составляющие атомы углеродсодержащего газа, где составляющие атомы содержат атомы углерода и атомы водорода;
(ii) предоставление возможности атомам углерода углеродсодержащего газа взаимодействовать с катализатором с получением углеродных нанотрубок;
(iii) подвергание углеродных нанотрубок воздействию по меньшей мере одного фактора из (а) одной или более высокоскоростных струй газа, (b) одного или более вращающихся импеллеров, (с) потока газа через текстурированную поверхность, и/или (d) одного или более столкновений с массивом тупых твердых предметов перед выходом из реактора, с формированием коротких углеродных нанотрубчатых волокон, имеющих длины в диапазоне от 1 мм до примерно 50 мм, и
(iv) сбор коротких углеродных нанотрубчатых волокон.
2. Способ по п.1, в котором катализатор является ферроценом.
3. Способ по п.1, в котором часть углеродсодержащего газа не реагирует с катализатором с образованием углеродных нанотрубок, и такую часть направляют во второй реактор, необязательно, с дополнительным количеством углеродсодержащего газа.
4. Способ по п.1, в котором некоторое количество катализатора собирают и затем регенерируют, и либо (i) вводят во второй реактор, необязательно с некоторым количеством свежего катализатора, либо (ii) хранят для последующего использования.
5. Способ по п.4, в котором катализатор регенерируют путем по меньшей мере одного воздействия из (i) окисления катализатора на воздухе и/или отслоения катализатора путем электрохимической обработки, растворения катализатора в соляной кислоте с образованием хлоридной соли, и затем взаимодействия хлоридной соли с циклопентадиенидом натрия; и (ii) нагревания катализатора до по меньшей мере 2000°С с целью испарения катализатора и затем осаждения испарившегося катализатора.
6. Способ по п.1, в котором водород, образующийся в результате разложения углеродсодержащего газа, отделяют и собирают для хранения или повторной продажи, используют в качестве топлива для нагревания реактора и/или вводят в другой реактор.
7. Способ по п.1, в котором короткие углеродные нанотрубчатые волокна имеют аспектное отношение в диапазоне от примерно 25:1 до 500:1.